(57)【要約】      （修正有）【課題】密封性能が高く、円筒形スリーブの製作が容易なエンジンの回転部の密封装置を提供する。【解決手段】エンジンの回転部５０に円筒形スリーブ５１を嵌め、この円筒形スリーブ５１の外周面５２に、エンジンに固定したオイルシール５３を接当させたエンジンの回転部の密封装置において、円筒形スリーブ５１として、円筒形鋼材の外周面５２に焼き入れ処理を施して表面硬度を高め、その後に焼き戻し処理をしないもの、或いは、その後に低温焼き戻し処理をしたものを用いる。焼き入れ処理としては、レーザー焼き入れ処理、高周波焼き入れ処理、浸炭焼き入れ処理を用いる。【選択図】図１
2010249309.tif 000002
【特許請求の範囲】
【請求項１】
エンジンの回転部(５０)に円筒形スリーブ(５１)を嵌め、この円筒形スリーブ(５１)の外周面(５２)に、エンジンに固定したオイルシール(５３)を接当させたエンジンの回転部の密封装置において、
円筒形スリーブ(５１)として、円筒形鋼材の外周面(５２)に焼き入れ処理を施して表面硬度を高め、その後に焼き戻し処理を施さないものを用いる、ことを特徴とするエンジンの回転部の密封装置。
【請求項２】
請求項１に記載したエンジンの回転部の密封装置において、
焼き入れ処理として、レーザー焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項３】
請求項１に記載したエンジンの回転部の密封装置において、
焼き入れ処理として、高周波焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項４】
請求項１に記載したエンジンの回転部の密封装置において、
焼き入れ処理として、円筒形鋼材の内周面(５４)をマスキングした浸炭焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項５】
請求項４に記載したエンジンの回転部の密封装置において、
浸炭焼き入れ処理では、浸炭過程の後の拡散過程を実施しない、ことを特徴とするエンジンの回転部の密封装置。
【請求項６】
エンジンの回転部(５０)に円筒形スリーブ(５１)を嵌め、この円筒形スリーブ(５１)の外周面(５２)に、エンジンに固定したオイルシール(５３)を接当させたエンジンの回転部の密封装置において、
円筒形スリーブ(５１)として、円筒形鋼材の外周面(５２)に焼き入れ処理を施して表面硬度を高め、その後に低温焼き戻し処理を施したものを用い、
低温焼き戻し処理では、円筒形鋼材を１００°Ｃ〜１５０°Ｃに昇温させ、所定時間その温度を保持した後に徐冷する、ことを特徴とするエンジンの回転部の密封装置。
【請求項７】
請求項６に記載したエンジンの回転部の密封装置において、
焼き入れ処理として、レーザー焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項８】
請求項６に記載したエンジンの回転部の密封装置において、
焼き入れ処理として、高周波焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項９】
請求項６に記載したエンジンの回転部の密封装置において、
焼き入れ処理として、円筒形鋼材の内周面(５４)をマスキングした浸炭焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いる、ことを特徴とするエンジンの回転部の密封装置。
【請求項１０】
請求項９に記載したエンジンの回転部の密封装置において、
浸炭焼き入れ処理では、浸炭過程の後の拡散過程を実施しない、ことを特徴とするエンジンの回転部の密封装置。
【発明の詳細な説明】
【技術分野】
【０００１】
本発明は、エンジンの回転部の密封装置に関し、詳しくは、密封性能が高く、円筒形スリーブの製作が容易なエンジンの回転部の密封装置に関する。
【背景技術】
【０００２】
従来、エンジンの回転部の密封装置として、エンジンの回転部に円筒形スリーブを嵌め、この円筒形スリーブの外周面に、エンジンに固定したオイルシールを接当させたものがある(特許文献１参照)。
この種の密封装置によれば、簡単な構造で回転部の周囲からのエンジンオイルの漏れを防止できる利点がある。
しかし、この従来技術では、一般に円筒形スリーブとして、円筒形鉄鋳物の外周面に硬質クロムメッキ処理したものを用いるため、問題がある。
【先行技術文献】
【特許文献】
【０００３】
【特許文献１】特開２００３−８３０７８号公報(図１参照)
【発明の概要】
【発明が解決しようとする課題】
【０００４】
《問題１》  密封性能が低い。
円筒形スリーブは厚さ２〜３ｍｍ程度、内径１００ｍｍ程度の薄肉円筒成型品が主流であるが、鉄鋳物ではこのような薄肉円筒成型品を高い寸法精度で得ることが困難であるため、密封性能が低い。
【０００５】
《問題２》  円筒形スリーブの製作が困難である。
円筒形スリーブは薄肉円筒成型品であるため、鉄鋳物では鋳造時に湯が回りにくい。また、鉄鋳物は表面に凹凸があるため、メッキ処理前に高精度の表面研磨を行う必要があるが、薄肉円筒成型品は研磨時のチャッキングで変形しやすい等の問題がある。これらの理由により、円筒形スリーブの製作が困難である。
【０００６】
本発明の課題は、密封性能が高く、円筒形スリーブの製作が容易なエンジンの回転部の密封装置を提供することにある。
【課題を解決するための手段】
【０００７】
(請求項１に係る発明)
請求項１に係る発明の発明特定事項は、次の通りである。
図１に例示するように、エンジンの回転部(５０)に円筒形スリーブ(５１)を嵌め、この円筒形スリーブ(５１)の外周面(５２)に、エンジンに固定したオイルシール(５３)を接当させたエンジンの回転部の密封装置において、
円筒形スリーブ(５１)として、円筒形鋼材の外周面(５２)に焼き入れ処理を施して表面硬度を高め、その後に焼き戻し処理を施さないものを用いる、ことを特徴とするエンジンの回転部の密封装置。
【０００８】
(請求項６に係る発明)
請求項６に係る発明の発明特定事項は、次の通りである。
エンジンの回転部(５０)に円筒形スリーブ(５１)を嵌め、この円筒形スリーブ(５１)の外周面(５２)に、エンジンに固定したオイルシール(５３)を接当させたエンジンの回転部の密封装置において、
円筒形スリーブ(５１)として、円筒形鋼材の外周面(５２)に焼き入れ処理を施して表面硬度を高め、その後に低温焼き戻し処理を施したものを用い、
低温焼き戻し処理では、円筒形鋼材を１００°Ｃ〜１５０°Ｃに昇温させ、所定時間その温度を保持した後に徐冷する、ことを特徴とするエンジンの回転部の密封装置。
【発明の効果】
【０００９】
(請求項１に係る発明)
請求項１に係る発明は、次の効果を奏する。
《効果１》 密封性能が高い。
鋼材では、管材の拡管処理、プレス加工で得た椀形材の端壁部の切り落とし処理等により、薄肉円筒成型品を高い寸法精度で得ることができるため、密封性能が高い。
【００１０】
《効果２》  円筒形スリーブの製作が容易である。
円筒形スリーブ(５１)として、円筒形鋼材の外周面(５２)に焼き入れ処理を施して表面硬度を高めたものを用いるので、凹凸のある鉄鋳物の表面にメッキ処理を施す場合のような高精度の表面研磨は必要なく、円筒形スリーブ(５１)の製作が容易である。
【００１１】
《効果３》  円筒形スリーブの交換時に、タガネ等を用いることにより、古くなった円筒形スリーブを人力で割り、エンジンの回転部から取り外すことができる。
円筒形スリーブ(５１)として、焼き入れ処理を施した後に焼き戻し処理を施さないものを用いるので、焼き入れ処理で低下した靭性が回復せず、円筒形スリーブ(５１)の交換時に、タガネ等を用いることにより、古くなった円筒形スリーブ(５１)を人力で割り、エンジンの回転部(５０)から取り外すことができる。
【００１２】
(請求項２から請求項４に係る発明)
請求項２から請求項４に係る発明は、請求項１に係る発明の効果１〜３に加え、次の効果を奏する。
《効果４》  エンジンの回転部への円筒形スリーブの取り付けが容易になる。
円筒形鋼材の内周面(５４)には焼き入れ処理を施さないので、その部分の靭性が低下せず、エンジンの回転部(５０)に円筒形スリーブ(５１)を圧入して取り付ける場合等に、円筒形スリーブ(５１)にクラックが発生する不具合を防止することができる。このため、エンジンの回転部(５０)への円筒形スリーブ(５１)の取り付けが容易になる。
【００１３】
(請求項５に係る発明)
請求項５に係る発明は、請求項４の効果に加え、次の効果を奏する。
浸炭焼き入れ処理では、浸炭過程の後の拡散過程を実施しないので、拡散過程で円筒形鋼材の外周面(５２)の靭性が回復するのを避けることができ、効果３がより確実に得られる。
【００１４】
(請求項６に係る発明)
請求項６に係る発明は、請求項１の効果１〜３に加え、次の効果を奏する。
《効果５》  円筒形スリーブの耐久性を高めることができる。
円筒形スリーブ(５１)として、円筒形鋼材の外周面(５２)に焼き入れ処理を施して表面硬度を高め、その後に低温焼き戻し処理を施したものを用いるので、低温焼き戻し処理により、円筒形スリーブ(５１)を収縮させた後、この円筒形スリーブ(５１)をエンジンの回転部(５０)に嵌めることができる。
このため、エンジンの運転と停止により、エンジンの回転部(５０)に嵌めた円筒形スリーブ(５１)が加熱され、その後、冷却されても、円筒形スリーブ(５１)が再収縮せず、使用中に発生する円筒形スリーブ(５１)のクラック(いわゆる置き割れ)を防止し、円筒形スリーブ(５１)の耐久性を高めることができる。
なお、円筒形鋼材を１５０°Ｃを越える温度まで昇温させた後に徐冷する通常の焼き戻し処理を施した場合とは異なり、低温焼き戻し処理を施した場合には、焼き入れ処理で低下した靭性が回復せず、効果３を支障なく確保することができる。
【００１５】
(請求項７〜９に係る発明)
請求項７〜９に係る発明は、請求項６の効果に加え、上記効果４を奏する。
(請求項１０に係る発明)
請求項１０に係る発明は、請求項９に係る発明の効果に加え、上記効果次の効果を奏する。
浸炭焼き入れ処理では、浸炭過程の後の拡散過程を実施しないので、拡散過程で円筒形鋼材の外周面(５２)の靭性が回復するのを避けることができ、効果３がより確実に得られる。
【図面の簡単な説明】
【００１６】
【図１】本発明の実施形態に係る回転部の密閉装置を説明するエンジンの要部縦断側面図である。
【図２】図１のII−II線断面図である。
【図３】図１の密閉装置を備えたエンジンの縦断側面図である。
【発明を実施するための形態】
【００１７】
図１〜図３は本発明の実施形態に係るエンジンの回転部の密閉装置を説明する図であり、この実施形態では、ディーゼルエンジンの回転部の密閉装置について説明する。
この回転部の密閉装置を備えたエンジンの概要は、次の通りである。
図３に示すように、このエンジンは、シリンダブロック(１１)とシリンダヘッド(１６)とヘッドカバー(１７)とオイルパン(１８)とクランク軸(１)を備えている。シリンダブロック(１１)の前部には、ベルト伝動装置(４４)を配置し、クランク軸(１)からベルト伝動装置(４４)で冷却ファン(４５)を駆動する。シリンダブロック(１１)の後部には、フライホイル収容ケース(１９)を組み付けている。シリンダブロック(１１)とフライホイル収容ケース(１９)との間には、ギヤトレイン(１４)を収容し、フライホイル収容ケース(１９)内にはフライホイル(２)を収容している。
【００１８】
クランクギヤの取り付け構造の概要は、次の通りである。
図１に示すように、クランクギヤ(３)をフライホイル(２)と隣り合う位置に配置し、クランクギヤ(３)をクランク軸(１)とは別部品で構成し、クランク軸(１)のクランクギヤ嵌合軸部(６)に、クランクギヤ(３)を嵌めている。
図２に示すように、クランク軸中心軸線(５)の周囲に複数の取付ボルト(８)を配置し、図１に示すように、これら取付ボルト(８)をフライホイル(２)のボルト挿通孔(２ａ)とクランクギヤ(３)のボルト挿通孔(３ａ)とに貫通させ、これら取付ボルト(８)をクランク軸(１)に設けたクランクギヤ受け座(４０)のメネジ部(９)にネジ嵌合させ、その締結力で、フライホイル(２)とクランクギヤ受け座(４０)のクランクギヤ受け面(４０ａ)との間にクランクギヤ(３)を挟み付けて、クランク軸(１)にクランクギヤ(３)とフライホイル(２)とを共締めしている。
【００１９】
クランク軸(１)の素材には鋼を用い、クランクギヤ(３)の素材にも鋼を用いている。
クランクギヤ受け座(４０)は、クランクギヤ(１)のフライホイル(２)側の端部ジャーナル(４)と隣合う位置に配置している。
図３に示すように、取付ボルト(８)をネジ嵌合させるメネジ部(９)は、クランクギヤ受け座(４０)と端部ジャーナル(４)とにわたって形成し、端部ジャーナル(４)は他の中間ジャーナル(１０)よりも径大にしている。
【００２０】
回転部の密封装置の構成は、次の通りである。
図１に示すように、エンジンの回転部(５０)に円筒形スリーブ(５１)を嵌め、この円筒形スリーブ(５１)の外周面(５２)に、エンジンに固定したオイルシール(５３)を接当させている。
回転部(５０)は、クランク軸(１)にキー固定したクランクギヤ(３)のスリーブ取り付けボス部(３ｂ)である。円筒形スリーブ(５１)は、スリーブ取り付けボス部(３ｂ)に圧入して取り付ける。この回転部(５０)はクランク軸(１)や動弁カム軸や燃料噴射カム軸であってもよい。オイルシール(５３)は円環形のもので、ギヤケース壁(１３)に固定している。
【００２１】
円筒形スリーブ(５１)として、円筒形鋼材の外周面(５２)に焼き入れ処理を施して表面硬度を高め、その後に焼き戻し処理を施さないものを用いる。焼き戻し処理を施さないことにより、焼き入れ処理で低下した靭性を回復させないためである。
【００２２】
焼き入れ処理として、レーザー焼き入れ処理を用いることにより、円筒形鋼材の内周面(５４)には焼き入れ処理を施さず、円筒形鋼材の外周面(５２)には焼入れ処理を施す部分的な焼き入れ処理を施したものを、円筒形スリーブ(５１)として用いる。
レーザー焼き入れ処理を用いることに代えて、高周波焼き入れ処理、或いは浸炭焼き入れ処理を用いてもよい。
【００２３】
レーザー焼き入れ処理の具体的なプロセスは、次の通りである。
中炭素鋼の円筒形鋼材の外周面(５２)にレーザー光を２秒程度照射し、円筒形鋼材の外周面(５２)を８００°Ｃ程度まで急速加熱し、その後、冷却剤を用いずに自己冷却する。焼き戻し処理は施さない。
レーザー焼き入れ処理を施し、その後に焼き戻し処理を施さないこの実施形態の場合には、タガネを用いることにより、円筒形スリーブ(５１)を人力で割り、スリーブ取り付けボス部(３ｂ)から取り外すことができた。
比較例として、レーザー焼き入れ処理を施し、その後に焼き戻し処理を施した円筒形スリーブを作成したが、この比較例のものはタガネを用いて人力で割ることはできなかった。比較例での焼き戻し処理は、円筒形スリーブを２００°Ｃ程度に昇温させ、２時間程度この温度を保持した後に徐冷して行った。
【００２４】
高周波焼き入れ処理の具体的なプロセスは、次の通りである。
中炭素鋼の円筒形鋼材の外周面(５２)に銅線を巻き付けてコイル状にし、銅線に交流を２秒程度流し、円筒形鋼材の外周面(５２)に渦電流を発生させ、ジュール熱により円筒形、鋼材の外周面(５２)を８００°Ｃ程度まで急速加熱し、その後、冷却水等の冷却剤により急冷し、焼き入れ処理を完了した。焼き戻し処理は施さない。
【００２５】
高周波焼き入れ処理を施し、その後に焼き戻し処理を施さないこの実施形態の場合には、タガネを用いることにより、円筒形スリーブ(５１)を人力で割り、スリーブ取り付けボス部(３ｂ)から取り外すことができた。
比較例として、高周波焼き入れ処理を施し、その後に焼き戻し処理を施した円筒形スリーブを作成したが、この比較例のものはタガネを用いて人力で割ることはできなかった。比較例での焼き戻し処理は、円筒形スリーブを２００°Ｃ程度に昇温させ、２時間程度この温度を保持した後に徐冷して行った。
【００２６】
浸炭焼き入れ処理の具体的なプロセスは次の通りである。
中炭素鋼の円筒形鋼材の内周面を浸炭防止剤でマスキングし、浸炭過程の後、拡散過程を実施することなく、冷却水等の冷却剤により急冷し、焼き入れ処理を完了した。その後に焼き戻し処理は施さない。
浸炭過程は、一酸化炭素の雰囲気下、ＣＰ(カーボンポテンシャル)１．２５％、処理温度８７５°Ｃ、処理時間２．５時間時間とした。
浸炭過程は、一酸化炭素の雰囲気下、ＣＰ(カーボンポテンシャル)１．０％〜１．５％、処理温度８５０°Ｃ〜９００°Ｃ、処理時間１時間〜４時間とするのが望ましい。
【００２７】
浸炭過程は、比較的高いＣＰの雰囲気下で被処理物の表面から炭素を速やかに浸入させる過程、拡散過程は、ＣＰを下げた雰囲気下で被処理物の表面の硬さ分布を改善する過程である。
浸炭焼き入れ処理で拡散過程を実施せず、浸炭過程のみ実施し、その後に焼き戻し処理を施さないこの実施形態の場合には、タガネを用いることにより、円筒形スリーブ(５１)を人力で割り、スリーブ取り付けボス部(３ｂ)から取り外すことができた。
【００２８】
比較例として、浸炭焼き入れ処理で浸炭過程と拡散過程を実施し、その後に焼き戻し処理を施した円筒形スリーブを作成したが、この比較例のものは、タガネを用いて人力で割ることはできなかった。
比較例の拡散過程は、一酸化炭素の雰囲気下、ＣＰ(カーボンポテンシャル)０．９％、処理温度８４５°Ｃ、処理時間２．５時間とした。
比較例の焼き戻し処理は、円筒形スリーブを２００°Ｃ程度に昇温させ、２時間程度この温度を保持した後に徐冷して行った。
浸炭過程の後、拡散過程を実施し、その後に焼き戻し処理を施さない円筒形スリーブを実施形態として用いることもできる。
この実施形態の場合には、タガネを用いて人力で割ることはできたものの、拡散過程を実施しなかった実施形態と比べ、強い人力を要した。
【００２９】
レーザー焼き入れ処理、高周波焼き入れ処理のいずれの場合にも、中炭素鋼に代えて、高炭素鋼を用いてもよい。中炭素鋼や高炭素鋼を用いるのは、焼き入れ処理によって、円筒形鋼材の外周面(５２)の硬度を十分に高めることができるためである。
浸炭焼き入れ処理の場合には、中炭素鋼に代えて、低炭素鋼を用いてもよい。浸炭焼き入れ処理の場合に、中炭素鋼や低炭素鋼を用いるのは、焼き入れ処理によって、円筒形鋼材の外周面(５２)の硬度を十分に高めることができるとともに、円筒形鋼材の成形が容易だからである。
【００３０】
円筒形スリーブ(５１)として、円筒形鋼材の外周面(５２)に焼き入れ処理を施して表面硬度を高め、その後に低温焼き戻し処理を施したものを実施形態として用いることもできる。
低温焼き戻し処理では、円筒形鋼材を１００°Ｃ〜１５０°Ｃに昇温させ、所定時間その温度を保持した後に徐冷する。低温焼き戻し処理をすることにより、焼き入れ処理で低下した靭性を回復させないようにするとともに、いわゆる置き割れを防止するためである。
すなわち、低温焼き戻し処理により、円筒形スリーブ(５１)を収縮させた後、この円筒形スリーブ(５１)をエンジンの回転部(５０)に嵌めることができる。
【００３１】
このため、エンジンの運転と停止により、エンジンの回転部(５０)に嵌めた円筒形スリーブ(５１)が加熱され、その後、冷却されても、円筒形スリーブ(５１)が再収縮せず、使用中に発生する円筒形スリーブ(５１)のクラック(いわゆる置き割れ)を防止し、円筒形スリーブ(５１)の耐久性を高めることができる。
なお、円筒形鋼材を１５０°Ｃを越える温度まで昇温させた後に徐冷する通常の焼き戻し処理を施した場合とは異なり、低温焼き戻し処理を施した場合には、焼き入れ処理で低下した靭性が回復せず、円筒形スリーブ(５１)の交換時に、タガネ等を用いることにより、古くなった円筒形スリーブ(５１)を人力で割り、エンジンの回転部(５０)から取り外すことができる。
【００３２】
焼き入れ処理として、レーザー焼き入れ処理を用いることにより、円筒形鋼材の内周面(５４)には焼き入れ処理を施さず、円筒形鋼材の外周面(５２)には焼入れ処理を施す部分的な焼き入れ処理を行ったものを、円筒形スリーブ(５１)として用いることができる。
レーザー焼き入れ処理を用いることに代えて、高周波焼き入れ処理、或いは、浸炭焼き入れ処理を用いてもよい。
【００３３】
レーザー焼き入れ処理の具体的なプロセスは、前記したレーザー焼き入れ処理の場合と同じであるが、この実施形態では、レーザー焼き入れ処理を施し、その後に低温焼き戻し処理を行う。
低温焼き戻し処理は、円筒形鋼材に１６秒程度レーザーを照射し、１００°Ｃ〜１５０°Ｃに昇温させた後に徐冷する。低温焼き戻し処理は、円筒形鋼材に２秒〜３０秒程度レーザーを照射し、１００°Ｃ〜１５０°Ｃに昇温させた後に徐冷するのが望ましい。
【００３４】
レーザー焼き入れ処理を施し、その後に低温焼き戻し処理を施したこの実施形態の場合には、レーザー焼き入れ処理を施し、その後に焼き戻し処理を施さなかった実施形態と同様、タガネを用いることにより、円筒形スリーブ(５１)を人力で割り、スリーブ取り付けボス部(３ｂ)から取り外すことができた。
また、この実施形態の場合には、エンジンの回転部(５０)に円筒形スリーブ(５１)を嵌め、エンジンを運転しても、円筒形スリーブ(５１)にいわゆる置き割れが生じなかった。
レーザー焼き入れ処理を施し、その後に焼き戻し処理を行わなかった実施形態のものは、エンジンの運転状態によっては、いわゆる置き割れを生じることがあった。
【００３５】
高周波焼き入れ処理の具体的なプロセスは、前記した高周波焼き入れ処理の場合と同じであるが、この実施形態では、高周波焼き入れ処理を施し、その後に低温焼き戻し処理を施す。
低温焼き戻し処理は、円筒形鋼材を１００°Ｃ〜１５０°Ｃに昇温させ、１時間程度その温度を保持した後に徐冷する。低温焼き戻し処理は、円筒形鋼材を１００°Ｃ〜１５０°Ｃに昇温させ、０．５時間〜２時間そのその温度を保持した後に徐冷するのが望ましい。
【００３６】
高周波焼き入れ処理を施し、その後に低温焼き戻し処理を施したこの実施形態の場合には、高周波焼き入れ処理を施し、その後に焼き戻し処理を施さなかった実施形態と同様、タガネを用いることにより、円筒形スリーブ(５１)を人力で割り、スリーブ取り付けボス部(３ｂ)から取り外すことができた。
また、この実施形態の場合には、エンジンの回転部(５０)に円筒形スリーブ(５１)を嵌め、エンジンを運転しても、円筒形スリーブ(５１)にいわゆる置き割れが生じなかった。
高周波焼き入れ処理を施し、その後に焼き戻し処理を行わなかった実施形態のものは、エンジンの運転状態によっては、いわゆる置き割れを生じることがあった。
【００３７】
浸炭焼き入れ処理の具体的なプロセスは、前記の通りであり、浸炭焼き入れ処理を施し、その後に低温焼き戻し処理を行う。
低温焼き戻し処理は、円筒形鋼材を１００°Ｃ〜１５０°Ｃに昇温させ、１時間程度その温度を保持した後に徐冷する。低温焼き戻し処理は、円筒形鋼材を１００°Ｃ〜１５０°Ｃに昇温させ、０．５時間〜２時間そのその温度を保持した後に徐冷するのが望ましい。
【００３８】
浸炭焼き入れ処理を施し、その後に低温焼き戻し処理を施したこの実施形態の場合には、浸炭焼き入れ処理を施し、その後に焼き戻し処理を施さなかった実施形態と同様、タガネを用いることにより、円筒形スリーブ(５１)を人力で割り、スリーブ取り付けボス部(３ｂ)から取り外すことができた。
また、この実施形態の場合には、エンジンの回転部(５０)に円筒形スリーブ(５１)を嵌め、エンジンを運転しても、円筒形スリーブ(５１)にいわゆる置き割れが生じなかった。
浸炭焼き入れ処理を施し、その後に焼き戻し処理を行わなかった実施形態のものは、エンジンの運転状態によっては、いわゆる置き割れを生じることがあった。
【符号の説明】
【００３９】
(５０) 回転部
(５１) 円筒形スリーブ
(５２) 外周面
(５３) オイルシール
(５４) 内周面
【図１】
2010249309.tif 000003
【図２】
2010249309.tif 000004
【図３】
2010249309.tif 000005